(57)【要約】【課題】長尺状の芯材が表皮材で被覆された複合繊維体を複数本集束して焼成した複合焼結体において焼結体中の密度ばらつきを低減して特性バラツキを抑制できるとともに、製造時の取り扱い性に優れ、工程時間の短縮化が可能な複合焼結体の製造方法、およびこれを用い優れた耐欠損性および耐摩耗性を備えた複合部材を提供する。【解決手段】（ａ）繊維状の芯材用成形体１の周囲に、芯材用成形体１とは異なる組成からなる表皮材用成形体２が被覆された複合繊維体４を作製する工程と、（ｂ）複合繊維体４を平面方向に複数本配列して熱圧着しシート状成形体７を作製する工程と、（ｃ）シート状成形体７を焼成する工程と、を具備する複合焼結体の製造方法である。【選択図】  図４
2004244697.tif 000002
【特許請求の範囲】
【請求項１】
（ａ）繊維状の芯材用成形体の周囲に、該芯材用成形体とは異なる組成からなる表皮材用成形体が被覆された複合繊維体を作製する工程と、（ｂ）該複合繊維体を平面方向に複数本配列して熱圧着しシート状成形体を作製する工程と、（ｃ）前記シート状成形体を焼成する工程と、を具備することを特徴とする複合焼結体の製造方法。
【請求項２】
前記（ｂ）工程において、温度：８０〜２００℃、圧力：０．１ｋＰａ〜２０ＭＰａ、時間：２〜３０秒の条件で熱圧着することを特徴とする請求項１記載の複合焼結体の製造方法。
【請求項３】
前記（ｂ）工程において、前記複数本の複合繊維体を並列に配列することを特徴とする請求項１または２記載の複合焼結体の製造方法。
【請求項４】
前記並列に配列した複合繊維体を複数段積層することを特徴とする請求項３記載の複合焼結体の製造方法。
【請求項５】
前記（ｂ）工程において、前記複数本の複合繊維体をドラム状の巻取り機にて並列に整列させて並列に配列することを特徴とする請求項３または４記載の複合焼結体の製造方法。
【請求項６】
前記（ｂ）工程において、前記シート状成形体をさらに複数枚積層したシート状積層成形体を作製する工程を具備することを特徴とする請求項１乃至５のいずれか記載の複合焼結体の製造方法。
【請求項７】
前記（ａ）工程が、（ａ１）芯材用の原料粉末に有機バインダを添加して混練し、円柱形状に成形して芯材用成形体を作製する工程と、（ａ２）表皮材用の原料粉末に有機バインダを添加して混練し、半割円筒形状に成形して２つの表皮材用成形体を作製する工程と、（ａ３）前記芯材用成形体の外周面を前記表皮材用成形体によって覆うように配置した複合成形体を作製する工程と、（ａ４）前記複合成形体を押出成形して、繊維状の前記芯材用成形体の周囲に前記表皮材用成形体が被覆された前記複合繊維体を作製する工程と、を具備することを特徴とする請求項１記載の複合焼結体の製造方法。
【請求項８】
前記（ａ１）および（ａ２）工程における有機バインダの添加量を３０〜７０体積％とすることを特徴とする請求項７記載の複合焼結体の製造方法。
【請求項９】
前記（ａ１）および（ａ２）工程において、前記有機バインダとともに、可塑剤、溶剤、分散剤および滑剤の少なくとも１種を添加することを特徴とする請求項７または８記載の複合焼結体の製造方法。
【請求項１０】
前記（ａ４）工程の後に、（ａ５）前記複合繊維体を束ねて再度押出成形してマルチフィラメント状の複合繊維体を作製する工程を具備することを特徴とする請求項７記載の複合焼結体の製造方法。
【請求項１１】
前記芯材および表皮材が、硬質合金、セラミックスおよび金属のいずれかからなることを特徴とする請求項１乃至１０のいずれか記載の複合焼結体の製造方法。
【請求項１２】
請求項１乃至請求項１１のいずれか記載の複合焼結体を具備することを特徴とする構造部材。
【発明の詳細な説明】
【０００１】
【発明の属する技術分野】
本発明は、繊維状の芯材が表皮材で被覆された複合焼結体の製造方法およびこれを用いた複合部材に関する。
【０００２】
【従来の技術】
従来から、材料の硬度および強度とともに靱性を改善するために、金属の酸化物、炭化物、窒化物、炭窒化物等の焼結体で形成される長尺状の芯材の外周面を他の焼結体からなる表皮材で被覆した複合焼結体の研究がなされ、例えば、特許文献１〜３、および非特許文献１にて提案されている。これらに記載された単一の芯材と表皮材とからなるシングルフィラメント状またはこれらを複数本集束したマルチフィラメント状の複合繊維体を焼成した複合焼結体は、硬度を低下することなく、構造体の破壊抵抗を増大して靭性を高められることが記載されている。
【０００３】
また、上記文献においては、シングルフィラメント状の複合繊維体を配列させて柱状等の所定形状に成形し焼成して複合焼結体が作製され、構造部材として有用であることが記載され、特に、非特許文献１においては、また、シングルフィラメント状の複合成形体（複合繊維体）を配列する際に、繊維体同士を接着剤で固定することが記載されている。
【０００４】
【特許文献１】
米国特許第５６４５７８１号公報、
【特許文献２】
米国特許第６０６３５０２号公報、
【特許文献３】
特開平１１−１３９８８４号公報
【非特許文献１】
“ジャーナル・オブ・アメリカン・セラミック・ソサイアティ（Ｊｏｕｒｎａｌ  ｏｆ  Ａｍｅｒｉｃａｎ  Ｃｅｒａｍｉｃ  Ｓｏｃｉｅｔｙ）”（米国），（１９９７），Ｖｏｌ．８０，Ｎｏ．１０，ｐ．２４７１−２４８７
【０００５】
【発明が解決しようとする課題】
しかしながら、上記特許文献１〜３に記載されるように複合繊維体を単に配列する方法では、取り扱いによって繊維体同士の配列状態がずれやすく、均一に整列した繊維体を作製することが困難で部分的に繊維体の密度が密な部分と粗な部分が生じてしまい、複合焼結体の特性が部分的にばらついてしまうとともに、できるだけ均一に配列しようと慎重な取り扱いが必要なために配列工程に非常に時間がかかるという問題があった。
【０００６】
また、非特許文献１のように接着剤を用いて繊維体同士を固定する方法では、繊維体同士の固定性は向上するもののその固定力が不十分であり上記問題が解消できず、逆に固定力を高めるために多量の接着剤を使用すると有機物成分の含有率が増して脱バインダ処理が困難となったり、焼結体中に残留炭素が残存してしまうという問題があった。
【０００７】
したがって、本発明の目的は、上記長尺状の芯材が表皮材で被覆された複合繊維体を複数本集束して焼成した複合焼結体において焼結体中の密度ばらつきを低減して特性バラツキを抑制できるとともに、製造時の取り扱い性に優れ、工程時間の短縮化が可能な複合焼結体の製造方法、およびこれを用い優れた耐欠損性および耐摩耗性を備えた複合部材を提供することである。
【０００８】
【課題を解決するための手段】
本発明者は、上記課題を解決すべく複合繊維体から所定形状の構造体を作製すべく配列して集束する方法について検討した結果、複合繊維体を平面方向に複数本配列した状態で熱圧着することによって、成形体中の有機物成分の含有量を増すことなく複合繊維体同士の密着力を高め、取り扱いによっても繊維体同士の配列状態がずれることなく、均一に整列した繊維体を作製することができて複合焼結体の特性が局所的にばらつくことなく均一化できるとともに、取り扱いが容易となるために複合繊維体の配列工程にかかる時間を短縮できることを見出した。
【０００９】
すなわち、本発明の複合焼結体の製造方法は、（ａ）繊維状の芯材用成形体の周囲に、該芯材用成形体とは異なる組成からなる表皮材用成形体が被覆された複合繊維体を作製する工程と、（ｂ）該複合繊維体を平面方向に複数本配列して熱圧着しシート状成形体を作製する工程と、（ｃ）前記シート状成形体を焼成する工程と、を具備することを特徴とするものである。
【００１０】
ここで、前記（ｂ）工程において、温度：８０〜２００℃、圧力：０．１ｋＰａ〜２０ＭＰａ、時間：２〜２０秒の条件で熱圧着することが複合繊維体同士の密着性を高めることができるとともに、複合繊維体の構成を保持し断面形状の変形を抑制する点で望ましい。
【００１１】
また、前記（ｂ）工程において、前記複数本の複合繊維体を並列に配列すること、前記並列に配列した複合繊維体を複数段積層すること、前記複数本の複合繊維体をドラム状の巻取り機にて並列に整列させて並列に配列することによって、より均一な複合繊維体を集束した複合成形体を作製できる。
【００１２】
さらに、前記（ｂ）工程において、前記シート状成形体をさらに複数枚積層したシート状積層成形体を作製する工程を具備することによって、作製できる複合成形体の構成の自由度が増し、より多様な構成の複合焼結体を作製することができる。
【００１３】
また、前記（ａ）工程が、（ａ１）芯材用の原料粉末に有機バインダを添加して混練し、円柱形状に成形して芯材用成形体を作製する工程と、（ａ２）表皮材用の原料粉末に有機バインダを添加して混練し、半割円筒形状に成形して２つの表皮材用成形体を作製する工程と、（ａ３）前記芯材用成形体の外周面を前記表皮材用成形体によって覆うように配置した複合成形体を作製する工程と、（ａ４）前記複合成形体を押出成形して、繊維状の前記芯材用成形体の周囲に前記表皮材用成形体が被覆された前記複合繊維体を作製する工程と、を具備することによって、簡便な工程、安価な装置で大量の複合焼結体を製造できるとともに、芯材および表皮材とも高密度でサイズ制御も容易にできる。
【００１４】
さらに、前記（ａ１）および（ａ２）工程における有機バインダの添加量を３０〜７０体積％とすること、前記（ａ１）および（ａ２）工程において、前記有機バインダとともに、可塑剤、溶剤、分散剤および滑剤を添加することによって、成形性良く、均一で容易に所望の太さに制御された複合繊維体および複合焼結体を製造することができる。
【００１５】
さらにまた、前記（ａ４）工程の後に、（ａ５）前記複合繊維体を束ねて再度押出成形してマルチフィラメント状の複合繊維体を作製する工程を具備することによって、硬度を維持したまま、より破壊靱性の高い複合焼結体を作製することができる。
【００１６】
また、前記芯材および表皮材が、硬質合金、セラミックスおよび金属のいずれかからなることが、破壊エネルギー、抗折強度および破壊靱性に優れた構造材料として好適である。
【００１７】
さらに、上記複合焼結体を構造部材として用いることにより、破壊エネルギーが高く、かつ高靭性の優れた性能を発揮するものである。
【００１８】
【発明の実施の形態】
以下、本発明の複合焼結体の製造方法について、その一例について詳細に説明する。
【００１９】
（工程（ａ））
＜芯材用成形体の成形工程＞
まず、繊維状の芯材用成形体の周囲に、該芯材用成形体とは異なる組成からなる表皮材用成形体が被覆された複合繊維体を作製する工程（ａ）について、その好適な一例である図１の工程図を基に説明する。
【００２０】
初めに、芯材１を超硬合金、サーメット、ダイヤモンド焼結体またはｃＢＮ焼結体等の硬質粒子を鉄族金属で結合した硬質合金にて作製する場合、例えば、平均粒径が０．１〜１０μｍの前記硬質粒子７０〜９５質量％、好ましくは８０〜９０質量％と、平均粒径が０．１〜３μｍの結合金属粉末５〜３０質量％、好ましくは１０〜２０質量％とを混合し、必要に応じて、さらにこの混合物に焼結助剤成分粉末、有機バインダ、可塑剤、溶剤、分散剤、滑剤等を添加して混練した後、得られた混合物をプレス成形または鋳込み成形等の成形法により円柱形状に成形して芯材用成形体１を作製する（図１（ａ１）参照）。
【００２１】
ここで、後述する共押出成形によって成形性良く、均質な複合成形体を所望の太さで得るためには、前記有機バインダの添加量を３０〜７０体積％、特に４０〜６０体積％とするのが望ましく、また、有機バインダとともに可塑剤、溶剤、分散剤および滑剤の少なくとも１種、特に２種以上を添加することがのぞましい。
【００２２】
有機バインダ、可塑剤としては、パラフィンワックス、セルロース、ポリスチレン、ポリエチレン、エチレン‐エチルアクリレート（エチレン−エチルアクリレートコポリマー）、エチレン‐ビニルアセテート（エチレン酢酸ビニル−コポリマー）、ポリブチルメタクリレート、ポリエチレングリコール、ジブチルフタレート等を使用することができる。溶剤、分散剤および滑剤としてはメトキシポリエチレングリコール、ポリビニルアルコール、ミネラルオイル、ブチルオリエート、ステアリン酸等を使用することができる。
【００２３】
また、芯材１をセラミックスによって形成する場合、例えば、平均粒径が０．０５〜３μｍの前記セラミック粒子９０〜９９質量％、好ましくは９５〜９９質量％と、平均粒径が０．１〜５μｍ程度の焼結助剤粉末１〜１０質量％、好ましくは１〜５質量％とを混合して混合物を得、これをプレス成形または鋳込み成形等の成形法により円柱形状に成形して芯材用成形体１を作製する。
＜表皮材用成形体の成形工程＞
また、表皮材２を、芯材１と同様の硬質焼結体によって形成する場合、平均粒径が０．１〜１０μｍの前述した硬質粒子７０〜９５質量％、好ましくは８０〜９０質量％と、平均粒径が０．１〜５μｍ程度の結合金属粉末５〜３０質量％、好ましくは１０〜２０質量％とを混合して混合物を得、必要に応じて、さらにこの混合物に上記した焼結助剤成分粉末、有機バインダ、可塑剤、溶剤等を添加し、得られた混合物をプレス成形または鋳込み成形等の成形法により半割円筒形状に成形して２つの表皮材用成形体２、２を作製する（図１（ａ２）参照）。
【００２４】
また、表皮材２をセラミックスによって形成する場合、平均粒径が０．０５〜３μｍの前記セラミック粒子９０〜９９質量％、好ましくは９５〜９９質量％と、平均粒径が０．１〜５μｍ程度の焼結助剤粉末１〜１０質量％、好ましくは１〜５質量％とを混合して混合物を得、これをプレス成形または鋳込み成形等の成形法により半割円筒形状に成形して２つの表皮材用成形体２、２を作製する。
【００２５】
さらに、表皮材２を金属によって形成する場合、平均粒径が１〜１０μｍの金属粉末をプレス成形または鋳込み成形等の成形法により半割円筒形状に成形して２つの表皮材用成形体２、２を作製する。
【００２６】
その後、上記のようにして得られた芯材用成形体１の外周面を表皮材用成形体２、２によって覆うように配置して複合成形体３を作製する（図１（ａ３）参照）。
（共押出成形工程）
ついで、図１（ａ４）に示すように、押出機１００を用いて、上記複合成形体３を押出成形（芯材用成形体１と表皮材用成形体２、２を同時に押出す共押出成形）することによって、図２に示すような芯材用成形体１の周囲に表皮材用成形体２が被覆され、細い径に伸延された複合繊維体４を作製する。このとき、複合繊維体４の断面は、押出機１００の出口形状を変えることによって、円形の他、三角形、四角形、五角形、六角形、楕円形等の任意形状に成形することもできる。
【００２７】
なお、上記共押出成形において、複合成形体３の最大径Ｄ１と共押出成形後の複合繊維体４の最大径Ｄ２との比率Ｄ２／Ｄ１は、０．０２〜０．２が適当である。
【００２８】
また、本発明によれば、図３に示すように、前述のようにして作製した複合繊維体４を束ねた集束繊維体：５、およびいわゆるマルチフィラメント構造を有するマルチフィラメント繊維体６を形成することもできる。その場合、複合繊維体４間に上記バインダなどの接着材を介在させて、さらに、この集束した繊維体５にＣＩＰなどによって圧力を印加するものであってもよいが、必要に応じ、図３（ａ５）に示すように、複合繊維体４を複数本集束して再度押出成形して、集束した繊維体５を細い径に伸延したマルチフィラメント繊維体６（図３（ａ６）参照）とすることもできる。この方法によれば、成形体中の複合構造体同士のより強固な密着性を得ることもできる。
【００２９】
なお、図１乃至図３においては芯材用成形体１と表皮材用成形体２とを共押出成形により複合繊維体４を作製する方法について説明したが、本発明はこれに限定されるものではなく、例えば、繊維状の芯材用成形体を作製した後、塗布、引き上げ・浸漬、スプレー、蒸着または溶射等によりこの芯材用成形体の外周面に表皮材となる物質を被着形成する方法であってもよい。また、上記共押出成形法により複合繊維体を作製すれば、簡便な工程、安価な装置で大量の複合焼結体を製造できるとともに、芯材および表皮材とも高密度でサイズ制御も容易にできるという優位性がある。さらに、図３乃至図５においては複合繊維体の斜視図においては芯材と表皮材との構成を省略して記載した。
【００３０】
（工程（ｂ））
次に、本発明によれば、図４に示すように、シングルフィラメント状の複合繊維体４、集束された集束繊維体５またはマルチフィラメント状の複合繊維体６を平面方向に複数本配列してシート化する。本発明によれば、複合繊維体４（または５、６）を平面方向に複数本配列して熱圧着機１０１にて熱圧着しシート状成形体７を作製することが大きな特徴であり、これによって、成形体中の有機物成分の含有量を増すことなく複合繊維体４、４同士の密着力を高め、取り扱いによっても繊維体４、４同士の配列状態がずれることなく、均一に整列した繊維体からなるシート状成形体７を作製することができて複合焼結体の特性を均一にできるとともに、取り扱いが容易となるために配列工程にかかる時間を短縮できる。
【００３１】
ここで、上記熱圧着工程において、温度８０〜２００℃、特に１２０〜１６０℃、圧力０．１ｋＰａ〜２０ＭＰａ、特に１〜１０ｋＰａ、時間２〜２０秒、特に３〜１０秒の条件で熱圧着することが複合繊維体４、４同士の密着性を高めることができるとともに、複合繊維体４の構成（芯材成形体１の外周面に確実に表皮材成形体２が存在する構成）および整列状態を保持し複合繊維体４の断面形状の変形を抑制する点で望ましい。
【００３２】
なお、熱圧着工程においては、配列した複合繊維体４、４の上下面を覆うように離型紙１０３を配設することが望ましい。また、離型紙１０３と複合繊維体４との間には適度の粘着力を有する粘着剤（図示せず）を塗布しておくことが複合繊維体４、４の配列状態を均一に保てる点で望ましい。
【００３３】
また、前記（ｂ）工程において、複合繊維体４の配列方法としては、ランダムな配列または織物のように編み込んだ配列であってもよいが、図４に示すように、複数本の複合繊維体４、４を隙間なく並列に配列することによって、より均一な複合繊維体４を集束したシート状成形体７を作製できる。
【００３４】
さらに、図５に示すように、並列に配列した複合繊維体４、４を複数段積層する構成として熱圧着することにより、複合繊維体４、４同士の密着性がより向上し、取り扱いがより容易になる。ここで、上記並列に配列した複合繊維体４の望ましい積層数は、後述するシート状成形体７の強度向上、前記離型紙１０３による複合繊維体４の固定が容易な点で２段とすることが望ましい。また、このとき、複合繊維体４、４を複数段積層する配置としては、▲１▼１段目の複合繊維体と２段目の複合繊維体とが直交するように積層する方法、▲２▼１段目の複合繊維体と２段目の複合繊維体とが並行（並列）するように積層する方法、▲３▼１段目の複合繊維体と２段目の複合繊維体とが所定の角度α（例えば４５°）またはランダムな角度をなすように積層する方法が挙げられる。
【００３５】
さらに、複数本の複合繊維体４、４を並列に配列するには、図６に示すように、押出し成形された複合繊維体４を糸道１０５等を経由させて巻き取り機のロール状のドラム１０４表面に隙間を開けず巻き取ることによって複合繊維体４をドラム１０２表面に並列に整列させることができ、その後、このドラム１０２表面に巻き取られた複合繊維体４をドラム１０４の断面方向Ｌでカットすることによって、容易に形成可能である。この時、ドラム１０２表面に予め離型紙１０３を巻いておけばドラム１０２から整列した複合繊維体４の整列状態を維持したまま取り外しすることが可能である。
【００３６】
さらに、前記（ｂ）工程において、一旦熱圧着したシート状成形体７をさらに複数枚積層することによって、作製できる複合成形体の構成の自由度が増し、より多様な構成の複合焼結体を作製することができる。その場合、図７（ｂ２）に示すように、シート状成形体７、７を積層して再度熱圧着しても良く、または図７（ｂ３）に示すように、シート状成形体７やシート状積層成形体８をロール１０６によって圧延することもできる。
【００３７】
上記のようにして得られたシート状成形体７、またはこれを積層したシート状積層成形体８は、図８に示すように、さらに所定形状の金型１０７内に積層・充填してさらにプレス成形等により所定形状とすることもでき、シート状成形体同士を積層して冷間静水圧プレス（ＣＩＰ）成形により所定形状とすることも可能である。さらには、上記所定形状に集束された成形体を断面方向にスライスして従来の超硬合金等の硬質焼結体の表面に貼り合わせ、または接合することも可能である。
【００３８】
（工程（Ｃ））
ついで、上記シート状成形体７、もしくはシート状成形体７をさらに集束・積層したシート状積層成形体８を３００〜７００℃で１０〜２００時間昇温または保持して脱バインダ処理した後、真空中または不活性雰囲気中において、使用する材質に応じた所定温度および所定時間で焼成することにより、複合焼結体を作製することができる。
【００３９】
特に、芯材１を周期律表第４ａ、５ａ、６ａ族金属の群から選ばれる少なくとも１種の炭化物、窒化物、炭窒化物からなる硬質結晶粒子と、鉄族金属からなる結合金属相によって形成する場合には、Ａｒ、Ｎ２または真空雰囲気中で１３００〜１６００℃で０．５〜２時間程度焼成することが望ましい。
【００４０】
また、芯材１をＡｌ２Ｏ３、Ａｌ２Ｏ３−ＴｉＣ（ＴｉＣＮ）、Ｓｉ３Ｎ４またはＳｉＣのいずれかと焼結助剤とする場合にはＡｒまたはＮ２雰囲気中で１５００〜２０００℃で０．５〜２時間程度焼成することが望ましい。
【００４１】
（複合焼結体）
上述した方法によって得られた複合焼結体１０の構成について説明する（図９参照）。
（芯材材質）
芯材１を形成する硬質焼結体は、硬質合金、セラミックスおよび金属のいずれかからなり、具体的には、硬質結晶粒子が、周期律表第４ａ、５ａ、６ａ族金属の群から選ばれる少なくとも１種の炭化物、窒化物、炭窒化物、具体的には、ＷＣ、ＴｉＣ、ＴｉＣＮ、ＴｉＮ、ＴａＣ、ＮｂＣ、ＺｒＣ、ＺｒＮ、ＶＣ、Ｃｒ２ＣおよびＭｏ２Ｃからなる群より選ばれる少なくとも１種が挙げられる。これらのうち、特にＷＣ、ＴｉＣまたはＴｉＣＮを主成分とする超硬合金、サーメットが好ましい。芯材中における硬質粒子は、平均粒径が０．１〜１０μｍ、好ましくは０．１〜２μｍ、特に０．２〜０．５μｍであるのがよい。また、結合金属としては、例えばＦｅ、ＣｏおよびＮｉからなる群より選ばれる少なくとも１種が挙げられる。これらのうち、特にＣｏおよび／またはＮｉを主成分とするのが好ましい。この硬質焼結体における前記硬質結晶粒子は、７０〜９５質量％、結合金属相は５〜３０質量％の割合で存在することが、耐摩耗性を高める上で有効である。
【００４２】
セラミックスとしては、周期律表４ａ、５ａおよび６ａ族金属、Ａｌ、Ｓｉ並びにＺｎの群から選ばれる少なくとも１種の酸化物、炭化物、窒化物、炭窒化物および硼化物からなる群より選ばれる少なくとも１種等が挙げられる。セラミックスの具体例としては、例えばＡｌ２Ｏ３、Ａｌ２Ｏ３−ＺｒＯ２、Ａｌ２Ｏ３−ＴｉＣ（ＴｉＣＮ）、ＳｉＣ、Ｓｉ３Ｎ４、ＺｒＯ２、ＴｉＢ２、ＺｎＯ−ＴｉＣ等が挙げられる。これらのうち、特にＡｌ２Ｏ３−ＴｉＣ（ＴｉＣＮ）、Ａｌ２Ｏ３−ＺｒＯ２、ＳｉＣ、Ｓｉ３Ｎ４が好適に使用可能である。
【００４３】
硬質合金またはセラミックスとしては、上記した材質の他、多結晶ダイヤモンド焼結体、ＤＬＣ（ダイヤモンドライクカーボン）焼結体、ｃＢＮ（立方晶窒化ホウ素）焼結体をも用いることができる。
（表皮材材質）
一方、表皮材２は、芯材１と組成の異なる硬質合金、セラミックスまたは金属単体のうちのいずれかからなるものである。金属単体としては、特に鉄族金属が好適に使用可能である。
【００４４】
なお、表皮材１３が硬質焼結体からなる場合、硬質結晶粒子は、複合焼結体に期待する性能によって異なるが、例えば切削工具として最適な特性を達成するためには平均粒径が０．１〜１０μｍ、好ましくは０．５〜３μｍであるのがよく、セラミックスからなる場合におけるセラミック粒子は、平均粒径が０．０５〜１０μｍ、好ましくは０．１〜３μｍであるのがよい。
【００４５】
また、芯材１の直径ｄｃの表皮材２の厚さｄｓに対する比率ｄｃ／ｄｓは用途によって異なるが、切削工具に使用する際には、５〜１００、好ましくは１０〜５０、より好ましくは２０〜３０であるのがよい。特に、芯材１の直径は、その用途に応じて適宜設定されるが、切削工具に用いる場合には、５〜５０μｍ、特に１０〜３０μｍが適当である。
【００４６】
本発明の複合焼結体は、耐欠損性および耐摩耗性に優れているので、例えば金属切削用工具、掘削用工具、航空機エンジン用耐熱部品等の構造部材として好適に使用可能であり、中でも航空機エンジン用耐熱部品、Ｎｉ基合金、Ｔｉ合金等の難削材加工用等の切削工具等の材料として使用した場合であっても、充分な耐欠損性および耐摩耗性が得られる。
【００４７】
【実施例】
実施例１
平均粒径０．６μｍのＳｉ３Ｎ４粉末８８質量％と、平均粒径０．５μｍのＹ２Ｏ３粉末９質量％と、平均粒径０．５μｍのＡｌ２Ｏ３粉末３質量％の割合で添加し、これに有機バインダ（エチレン酢酸ビニル−コポリマーとエチレン−エチルアクリレートコポリマー）４０体積％と滑材（ポリエチレングリコール）１０体積％の割合で添加して混合物を得た。この混合物を芯部材については直径が２０ｍｍの円柱形状に押出成形して図１（ａ１）に示すような芯材用成形体１を作製した。
【００４８】
一方、平均粒径５μｍのＢＮ粉末９０質量％と、平均粒径０．５μｍのＹ２Ｏ３粉末６質量％と、平均粒径０．５μｍのＡｌ２Ｏ３粉末２質量％と、平均粒径１．５μｍのＳｉＯ２粉末２質量％との割合で添加し、これに、上記同様の有機バインダを加えて混練し、図１（ａ２）に示すような厚みが１ｍｍの半割円筒形状の表皮部材用成形体２つを押出成形にて作製し、図１（ａ３）に示すように前記芯材用成形体１の外周を覆うように配置して複合成形体３を作製した。
【００４９】
ついで、この複合成形体３を共押出成形して、図１（ａ４）に示すような伸延された直径が１ｍｍの複合繊維体４を作製した。この時、複合繊維体４は、図６に示すように、表面に離型紙を配設した長さ８０ｃｍ×直径３０ｃｍのドラム表面に繊維体間の隙間が０．３ｍｍ以下となるように複合繊維体４を並列に配列させながら巻き取った。なお、離型紙表面には複合繊維体４の付着および剥離がともに支障ない適度な接着力を有するスプレー状の接着剤を塗布しておき、複合繊維体４の配列がずれないように固定した。
【００５０】
そして、この並列に配列した複合繊維体４を離型紙１０３に貼り付けたシートを２枚作製し、これら２枚のシートを複合繊維体４，４同士が互いに接触するように向き合うように、かつ１枚目のシートの複合繊維体４と２枚目の複合繊維体４とが直交する（繊維体同士の方向が９０°ずれる）ように積層して、熱圧着機１０１にて温度１４０℃、圧力０．０５ｋｇ／ｃｍ２（４．９ｋＰａ）、時間５秒の条件で圧着した。
【００５１】
熱圧着後、離型紙１０３は容易にはがすことができ、保形性および取り扱い性の良いシート状成形体７が得られた。そして、このシート状成形体５０枚を隣接するシート状成形体７内の複合繊維体４，４同士が直交する（９０°の角度となる）ように断面が１０ｃｍ×１０ｃｍの空間部を有する金型１０７内に積層して直方体形状の積層成形体を作製した。なお、前記複合繊維体から前記直方体形状の集束成形体を作製するまでに要した時間は１時間であった。
【００５２】
その後、この積層成形体をカーボン型に入れて、１００〜７００℃まで７０時間で昇温することによって脱バインダ処理を行った後、昇温速度１０℃／分で昇温し、Ｎ２雰囲気中、１７２５℃で１時間ホットプレスにて焼成することによって、１００ｍｍ×１００ｍｍ×厚み５ｍｍの板状の複合焼結体を作製した。なお、複合焼結体の断面を観察したところ、芯材の直径は２００μｍ、表皮材の厚みは５μｍであり、芯材と表皮材との間に剥離等は見られなかった。また、幅３ｍｍ×厚み２．５ｍｍ×長さ（スパン）１０ｍｍの試験片形状に切り出し、前記テストピースの形状以外はＪＩＳＲ１６０１に準じて３点曲げ強度を測定したところ５００ＭＰａであった。また、さらに、上記強度測定の試験片の引っ張り面中央部に幅０．１ｍｍ、深さ１ｍｍの切り込み（スリット）をつけて３点曲げ試験を行い、この時の荷重−変位曲線で囲まれた面積を破断部の断面積１．５ｍｍ（厚み：２．５ｍｍ−切り込み：１ｍｍ）×幅３ｍｍで除すことによって破壊エネルギー（Ｗｏｒｋ  ｏｆ  Ｆｒａｃｔｕｒｅ）を測定したところ、１５００Ｊ／ｍ２であった。
【００５３】
（実施例２）
実施例１の表皮部材用原料を、平均粒径０．３μｍのＳｉＣ粉末９０質量％、平均粒径１．５μｍのＹ２Ｏ３粉末８質量％、平均粒径０．５μｍのＡｌ２Ｏ３粉末２質量％の割合からなる混合粉末に換える以外は実施例１と同様にして複合構造体を作製した。
【００５４】
実施例１と同様に評価したところ複合部材の３点曲げ強度を測定した結果９００ＭＰａであり、破壊エネルギー（ＷＯＦ）は１４００Ｊ／ｍ２であった。
【００５５】
（実施例３）
実施例１に対して、▲１▼芯材用成形体の原料として平均粒径が０．２μｍの炭化タングステン粉末９３質量％、平均粒径２μｍの炭化クロム粉末０．６質量％、平均粒径１．５μｍの炭化バナジウム粉末０．４質量％、平均粒径が１μｍのＣｏ粉末６質量％の混合粉末を用いること、▲２▼表皮材用成形体の原料として平均粒径が１μｍの金属Ｎｉ粉末を用いること、▲３▼実施例１の直径が１ｍｍの複合繊維体４ａを３８０本集束し、図３（ａ５）に示すように、上記した押出成形工程と同様にして再度共押出成形して図３（ａ６）に示すようなマルチフィラメント状の複合繊維体を作製すること、▲４▼熱圧着する際、１段目の複合繊維体と２段目の複合繊維体とが４５°をなすように積層して熱圧着すること、▲５▼３００〜７００℃まで７２時間で昇温させることによって脱バインダ処理を行った後、昇温速度２．５℃／分でさらに昇温し、真空中、１４００℃で１時間焼成し、さらに３℃／分で降温すること以外は実施例１と同様に複合焼結体を作製した。
【００５６】
実施例１と同様に評価したところ、３点曲げ強度２５００ＭＰａ、破壊エネルギー（ＷＯＦ）は１８００Ｊ／ｍ２であった。
【００５７】
（比較例）
実施例１に対して、並列に配列した複合繊維体を離型紙に貼り付けたシートを熱圧着することなく実施例１の金型内に繊維体が同じ向きとなるように重ねて離型紙を剥がすことによってシート状に配列した複合繊維体を積層する以外は実施例１と同様に複合焼結体を作製した。なお、前記金型内への積層の際には複合繊維体がずれやすいために、すでに積層した複合繊維体の表面に接着剤を塗布してから次のシートを重ねる方法とした。この方法によっても複合繊維体の配列にずれが生じやすく手作業で修正しながら積層した。
【００５８】
得られた複合焼結体に対して、実施例１と同様に評価したところ、３点曲げ強度４００ＭＰａ、破壊エネルギー（ＷＯＦ）は８００Ｊ／ｍ２であった。なお、前記複合繊維体から前記直方体形状の集束成形体を作製するまでに要した時間は８時間であった。
【００５９】
【発明の効果】
以上詳述した通り、本発明によれば、複合繊維体を平面方向に複数本配列した状態で熱圧着することによって、成形体中の有機物成分の含有量を増すことなく複合繊維体同士の密着力を高め、取り扱いによっても繊維体同士の配列状態がずれることなく、均一に整列した繊維体を作製することができて複合焼結体の特性を均一にできるとともに、取り扱いが容易となるために配列工程にかかる時間を短縮できる。
【図面の簡単な説明】
【図１】本発明の複合焼結体の製造方法について（ａ）工程を説明するための工程図（ａ１〜ａ４）である。
【図２】本発明の複合焼結体の製造方法にて得られる複合繊維体の構成を説明するための概略斜視図である。
【図３】本発明の複合焼結体の製造方法についてマルチフィラメント状の複合繊維体の（ａ５）作成方法、（ａ６）構造を説明するための図である。
【図４】本発明の複合焼結体の製造方法について（ｂ）工程を説明するための図（ｂ−１）斜視図、（ｂ−２）断面図である。
【図５】本発明の複合焼結体の製造方法について（ｂ）工程における複合繊維体の配列例を説明するための図である。
【図６】本発明の複合焼結体の製造方法について（ｂ）工程における複合繊維体の配列方法の一例を説明するための図である。
【図７】本発明の複合焼結体の製造方法について（ｂ）工程の変形例を説明するための図である。
【図８】本発明の複合焼結体の製造方法について（ｂ）工程の他の変形例を説明するための図である。
【図９】本発明の複合焼結体の製造方法によって得られた複合焼結体の一例についての概略斜視図である。
【符号の説明】
１      芯材用成形体
２      表皮材用成形体
３      複合成形体
４      複合繊維体（シングルフィラメント状）
５      集束した繊維体
６      マルチフィラメント繊維体
７      シート状成形体
８      シート状積層成形体
１０    複合焼結体
１１    芯材
１２    表皮材
１００  押出機
１０１  熱圧着機
１０３  離型紙
１０４  巻き取り機のドラム
１０５  糸道
１０６  ロール
１０７  金型
【図１】
2004244697.tif 000003
【図２】
2004244697.tif 000004
【図３】
2004244697.tif 000005
【図４】
2004244697.tif 000006
【図５】
2004244697.tif 000007
【図６】
2004244697.tif 000008
【図７】
2004244697.tif 000009
【図８】
2004244697.tif 000010
【図９】
2004244697.tif 000011